REVENDICATIONS 1. Procédé de préparation d'un polymère par polymérisation radicalaire contrôlée d'au moins un monomère, caractérisé en ce qu'un agent de couplage multifonctionnel est ajouté après le début du processus de polymérisation, la quantité d'agent de couplage étant insuffisante pour coupler toutes les chaînes de polymère présentes au moment de son ajout, de façon à produire un polymère à distribution des masses moléculaires bimodales. 2. Procédé selon la revendication précédente caractérisé en ce que la polymérisation radicalaire contrôlée est menée dans des conditions telles qu'en l'absence d'agent de couplage, le polymère formé aurait une polydispersité inférieure à 2,3. 3. Procédé selon la revendication précédente caractérisé en ce que la polymérisation radicalaire contrôlée est menée dans des conditions telles qu'en l'absence d'agent de couplage, le polymère formé aurait une polydispersité inférieure à 2. 4. Procédé selon la revendication précédente caractérisé en ce que la polymérisation radicalaire contrôlée est menée dans des conditions telles qu'en l'absence d'agent de couplage, le polymère formé aurait une polydispersité inférieure à 1,5. 5. Procédé selon l'une des revendications précédentes caractérisé en ce qu'il comprend les étapes suivantes: a) polymérisation radicalaire contrôlée d'au moins un monomère, essentiellement en l'absence d'agent de couplage, jusqu'à une conversion Ci non nulle, puis b) ajout de l'agent de couplage sur les chaînes de polymère vivant afin de coupler lesdites chaînes, la fin de l'ajout de l'agent de couplage correspondant à une conversion C2 dudit monomère, puis c) poursuite de la polymérisation radicalaire contrôlée d'au moins un monomère jusqu'à la conversion finale Cf, correspondant à la fin de la synthèse du polymère souhaité. 6. Procédé selon la revendication précédente caractérisé en ce que Ci va de 0,5 à 0,9. 7. Procédé selon la revendication précédente caractérisé en ce que Ci va de 0,6 à 0,8. 8. Procédé selon la revendication précédente caractérisé en ce que C2 est inférieur à Ci + 0,3. 9. Procédé selon la revendication précédente caractérisé en ce que C2 est inférieur à C1 + 0,2. 10. Procédé selon la revendication 5 caractérisé en ce que Ci est inférieur à 0,6 et C2 inférieur à Ci + 0,1. 11. Procédé selon l'une des revendications précédentes caractérisé en ce que la quantité d'agent de couplage est choisie de façon à ce que le pourcentage en masse de la population de bas poids moléculaire aille de 20 à 99 % de la somme des masses de bas et haut poids moléculaire. 12. Procédé selon la revendication précédente caractérisé en ce que la quantité d'agent de couplage est choisie de façon à ce que le pourcentage en masse de la population de bas poids moléculaire aille de 50 à 95 % de la somme des masses de bas et haut poids moléculaire. 13. Procédé selon l'une des revendications précédentes caractérisé en ce que l'agent de couplage présente au moins deux double-liaisons carbone-carbone pouvant polymériser par voie radicalaire. 14. Procédé selon l'une des revendications précédentes caractérisé en ce que l'agent de couplage est introduit en quantité telle que - FAc représentant la fonctionnalité de l'agent de couplage - (AC) représentant le nombre de mole d'agent de couplage, - (CM) représentant le nombre de moles de chaînes macromoléculaires présentes dans le milieu juste avant l'ajout de l'agent de couplage. 15. Procédé selon la revendication précédente caractérisé en ce 16. Procédé selon l'une des revendications précédentes caractérisé en ce que l'agent de couplage a une fonctionnalité allant de trois à cinq. 17. Procédé selon l'une des revendications précédentes caractérisé en ce que ('agent de couplage présente une masse moléculaire inférieure à 1000 g par mole. 18. Procédé selon l'une des revendications précédentes caractérisé en ce que l'agent de couplage est choisi dans la liste suivante : triméthylolpropanetriacrylate (TMPTA), triméthylolpropanetriméthacrylate (TMPTMA), les triméthylolpropane ethoxylate (di, tri)acrylate, le divinylbenzene, le trivinylcyclohexane, les monomères di(méth)acrylate, les monomères diallyliques, le pentaerythritoltriacrylate, le di(triméthylpropane)tetraacrylate, le triallylisocyanurate, le triallylcyanurate, le triallylamine 19. Procédé selon l'une des revendications précédentes caractérisé en ce que le monomère est choisi parmi les monomères vinyliques, vinylidéniques, diéniques, oléfiniques et allyliques 20. Procédé selon la revendication précédente caractérisé en ce que au moins un monomère est vinylaromatique ou est le méthacrylate de méthyle. 21. Procédé selon la revendication précédente caractérisé en ce que au moins un monomère est vinylaromatique et en ce que la polymérisation est réalisée en présence d'un caoutchouc. 22. Procédé selon la revendication précédente caractérisé en ce qu'il mène à un polystyrène choc. 23. Procédé selon l'une des revendications précédentes caractérisé en ce que le polymère final est vinylaromatique et à sa population de faibles masse présentant une masse moléculaire moyenne en poids comprise entre 25000 et 300000 g/mole et sa population de fortes masse présentant une masse moléculaire moyenne en poids comprise entre 500000 et 2000000 g/mole. 24. Procédé selon la revendication précédente caractérisé en ce que le polymère final à sa population de faibles masse présentant une masse moléculaire moyenne en poids comprise entre 50000 et 200000 g/mole et sa population de fortes masse présentant une masse moléculaire moyenne en poids comprise entre 600000 et 1200000 g/mole 25. Procédé selon l'une des revendications précédentes caractérisé en ce que le polymère final est vinylaromatique et présente une masse moléculaire moyenne en poids supérieure à 150000 g/mole 26. Procédé selon la revendication précédente caractérisé en ce que le polymère final présente une masse moléculaire moyenne en poids supérieure à 200000 g/mole 27. Procédé selon la revendication précédente caractérisé en ce que le polymère final présente une masse moléculaire moyenne en poids supérieure à 250000 g/mole. 28. Polyméthacrylate de méthyle bimodal 29. Polyacétate de vinyl bimodal 30. Polyalcool vinylique bimodal 31. Polymère vinylaromatique bimodal 32. Polymère selon la revendication précédente caractérisé en ce que sa population de faibles masse présente une masse moléculaire moyenne en poids comprise entre 25000 et 300000 g/mole et sa population de fortes masse présente une masse moléculaire moyenne en poids comprise entre 500000 et 2000000 g/mole. 33. Polymère selon la revendication précédente caractérisé en ce que sa population de faibles masse présente une masse moléculaire moyenne en poids comprise entre 50000 et 200000 g/mole et sa population de fortes masse présente une masse moléculaire moyenne en poids comprise entre 600000 et 1200000 g/mole 34. Polymère selon l'une des revendications 31 à 33 caractérisé en ce que sa masse moléculaire moyenne en poids est supérieure à 150000 g/mole. 35. Polymère selon la revendication précédente caractérisé en ce que sa masse moléculaire moyenne en poids est supérieure à 200000 g/mole 36. Polymère selon la revendication précédente caractérisé en ce que sa masse moléculaire moyenne en poids est supérieure à 250000 g/mole 37. Polymère selon l'une des revendications 31 à 36 caractérisé en ce que qu'il est un polystyrène cristal. 38. Polymère selon l'une des revendications 31 à 36 caractérisé en ce que qu'il est un polystyrène choc. 39. Polymère selon l'une des revendications 31 à 38, caractérisé en ce que le pourcentage en masse de la population de bas poids moléculaire va de 20 à 99 % de la somme des masses de bas et haut poids moléculaire. 40. Polymère selon l'une des revendications 28 à 39, caractérisé en ce que les deux populations de molécules (hautes masses et basses masse) présentent, prises individuellement, une polydispersité inférieure à 2,3. 41. Polymère selon la revendication précédente, caractérisé en ce que les deux populations de molécules (hautes masses et basses masse) présentent, prises individuellement, une polydispersité inférieure à 2 42. Polymère selon la revendication précédente, caractérisé en ce que les deux populations de molécules (hautes masses et basses masse) présentent, prises individuellement, une polydispersité inférieure à 1,5. 43. Polymère selon l'une des revendications 28 à 42, caractérisé en ce le polymère final comprenant les deux populations de molécules présente une polydispersité supérieure à 2. 44. Polymère selon la revendication précédente, caractérisé en ce le polymère final comprenant les deux populations de molécules présente une polydispersité supérieure à 3. 45. Polymère selon la revendication précédente, caractérisé en ce le polymère final comprenant les deux populations de molécules présente une polydispersité supérieure à 5.